(57)【要約】      （修正有）【課題】リチウムイオン２次電池負極において、その充放電現象に対応できるＳｉおよびその化合物またはＳｎおよびその化合物を活物質としたリチウムイオン２次電池負極材を提供することにある。【解決手段】集電体上にスパッタ法により成膜される第１層と、さらにその上に、真空蒸着または湿式めっきにより成膜された第２層がＳｉまたはＳｎを含んだ同じ組成を持つ構造を有する。これにより、スパッタ成膜同様に集電体との結合性が良好で、かつ湿式めっきと同様に生産性の良い活物質層が得られ、容量と容量維持率ともに大きな負極を提供することが出来る。【選択図】図１
2007273381.tif 000002
【特許請求の範囲】
【請求項１】
負極材として活物質層を粗化処理層上に保持する集電体を備え、その集電体が活物質としてＳｎおよびその化合物のスパッタ法による成膜層を粗化処理層上に有し、さらにその上に、Ｓｎおよびその化合物について湿式めっき、または真空蒸着による同じ組成の物質の成膜層を有し、その２層の合計の厚さが５〜１８μｍであることを特徴とするリチウムイオン２次電池負極材。
【請求項２】
負極材として活物質層を粗化処理層上に保持する集電体を備え、その集電体が活物質としてＳｉおよびその化合物のスパッタ法による成膜層を粗化処理層上に有し、さらにその上に、Ｓｉおよびその化合物について真空蒸着による同じ組成の物質の成膜層を有し、その２層の合計の厚さが５〜１８μｍであることを特徴とするリチウムイオン２次電池負極材。
【請求項３】
負極材として活物質層を粗化処理層上に保持する集電体を備え、その集電体が活物質としてＳｎおよびその化合物のスパッタ法による０．１〜３μｍ成膜層を粗化処理層上に有し、さらにその上にＳｎおよびその化合物について湿式めっき、または真空蒸着による５〜１５μｍの同じ組成の物質の成膜層を有することを特徴とする請求項１に記載のリチウムイオン２次電池負極材。
【請求項４】
負極材として活物質層を粗化処理層上に保持する集電体を備え、その集電体が活物質としてＳｉおよびその化合物のスパッタ法による０．１〜３μｍの成膜層を粗化処理層上に有し、さらにその上にＳｉおよびその化合物について真空蒸着による５〜１５μｍの同じ組成の物質の成膜層を有することを特徴とする請求項２に記載のリチウムイオン２次電池負極材。
【請求項５】
Ｓｎおよびその化合物の活物質層を粗化処理層上に保持する集電体をＮｉ、Ｃｒの少なくとも一つ以上を成膜してＣｕ原子の拡散防止または結合性を改善させた請求項１または請求項３に関するリチウムイオン２次電池負極材。
【発明の詳細な説明】
【技術分野】
【０００１】
リチウムイオン２次電池負極材に関する、特には、Ｓｉおよびその化合物またはＳｎおよびその化合物を活物質とした負極材であり、活物質層の構造に関する。
【背景技術】
【０００２】
従来、リチウムイオン２次電池における負極活物質は、リチウムイオンを可逆的に吸蔵・放出できる材料から構成されており、現在主に黒鉛系が用いられている。しかしながら、現在、黒鉛系は、理論容量密度が３７２ｍＡｈ／ｇと小さく、更に容量の大きい負極活物質が求められている。
【０００３】
このリチウムイオン２次電池の負極材料としては、ホスト構造としては分子量が小さく多くのリチウムイオンを受容できるサイトを有すること、構造内でリチウムイオンが容易に拡散できること、負極活物質はできるだけ化学的に安定で毒性が少なく安価であること、負極活物質の生成、合成ができるだけ容易であること、サイクル特性に優れていることが求められている。
そこで、上述の負極材料としての条件を満足するものとして、Ｓｉ、Ｓｎおよびその化合物を負極材料として用いることが試みられている。
特許文献１には、基板としてＣｕ集電体を用い、集電体上にＣＶＤ法、スパッタ法、溶射法、または真空蒸着法によりＳｉ薄膜を形成して、高容量、高サイクル特性の負極を得たものが開示されている。
【特許文献１】ＷＯ０１／０２９９１２号公報
【発明の開示】
【発明が解決しようとする課題】
【０００４】
Ｓｉおよびその化合物またはＳｎおよびその化合物を活物質とした負極材では、活物質層の充放電に伴う体積変化が大きい。そのため、活物質層と集電体との結合が弱い場合には、充放電の際に活物質層が集電体から剥がれたり、微粉化してしまったりすることで充放電容量が低下することとなる。そのため、集電体上に粗化処理を施した層を設け、集電体と活物質層の結合を改良する方法が行なわれているが十分な結合は得られていない。
例えば、Ｓｎ等の成膜に湿式めっきを用いた場合には、成膜速度は速いが集電体粗化処理層と活物質層との結合が弱いため、充放電に伴う体積変化による活物質の剥離の結果、容量低下が起こりやすい。
【０００５】
一方、スパッタ成膜の場合は集電体粗化処理層と活物質層の結合が強く、充放電に伴う容量低下は、湿式めっきおよび蒸着成膜と比べて小さい。しかし、電池として使用するために最低限必要な５μｍ以上の成膜は、成膜速度を検討すると実用には向かない。そこで、スパッタ成膜で成膜速度を大きくするためにスパッタ出力を上げると、熱負荷による材料の変形、活物質層の組成変化等の影響があるという問題があり、成膜速度を上げることには限界がある。
かかる状況を鑑みて本発明が解決すべき課題は、リチウムイオン２次電池負極において、その充放電現象に対応できるＳｉおよびその化合物またはＳｎおよびその化合物を活物質としたリチウムイオン２次電池負極材を提供することにある。
【課題を解決するための手段】
【０００６】
発明者らは鋭意研究の結果、活物質であるＳｉ、Ｓｎおよびその化合物の活物質層の成膜において、集電体粗化処理層と活物質層の結合が良好なスパッタ成膜と生産性の高い湿式めっき成膜または真空蒸着成膜の２層を形成することで優れたリチウムイオン２次電池負極を見出した。
【０００７】
即ち、本発明は、
（１）負極材として活物質層を粗化処理層上に保持する集電体を備え、その集電体が活物質としてＳｉおよびその化合物のスパッタ法による成膜層を粗化処理層上に有し、さらにその上に、Ｓｉおよびその化合物とＳｎおよびその化合物について真空蒸着による同じ組成の物質の成膜層を有し、その２層の合計の厚さが５〜１８μｍであることを特徴とするリチウムイオン２次電池負極材、
（２）負極材として活物質層を粗化処理層上に保持する集電体を備え、その集電体が活物質としてＳｎおよびその化合物のスパッタ法による成膜層を粗化処理層上に有し、さらにその上に、Ｓｎおよびその化合物について湿式めっき、または真空蒸着による同じ組成の物質の成膜層を有し、その２層の合計の厚さが５〜１８μｍであることを特徴とするリチウムイオン２次電池負極材、
（３）負極材として活物質層を粗化処理層上に保持する集電体を備え、その集電体が活物質としてＳｉおよびその化合物のスパッタ法による０．１〜３μｍの成膜層を粗化処理層上に有し、さらにその上にＳｉおよびその化合物について真空蒸着による５〜１５μｍの同じ組成の物質の成膜層を有することを特徴とする上記（１）に記載のリチウムイオン２次電池負極材、
（４）負極材として活物質層を粗化処理層上に保持する集電体を備え、その集電体が活物質としてＳｎおよびその化合物のスパッタ法による０．１〜３μｍ成膜層を粗化処理層上に有し、さらにその上にＳｎおよびその化合物について湿式めっき、または真空蒸着による５〜１５μｍの同じ組成の物質の成膜層を有することを特徴とする上記（２）に記載のリチウムイオン２次電池負極材、
（５）Ｓｎおよびその化合物の活物質層を粗化処理層上に保持する集電体を備え、その集電体粗化処理層上にＮｉ、Ｃｒの少なくとも一つ以上を成膜してＣｕ原子の拡散防止または結合性を改善させた上記（２）または（４）に関するリチウムイオン２次電池負極材、
である。
【発明の効果】
【０００８】
リチウムイオン２次電池負極において、その充放電特性に優れ、容量の大きいＳｉおよびその化合物またはＳｎおよびその化合物を活物質としたリチウムイオン２次電池負極材を提供することができる。
【発明を実施するための最良の形態】
【０００９】
本発明の限定の理由を以下に説明する。
Ｓｉおよびその化合物またはＳｎおよびその化合物を活物質としたリチウムイオン負極では、充放電時の活物質層の体積変化が大きい。そのため、集電体である銅箔や銅合金箔と活物質層との結合の強い成膜方法である必要がある。結合が弱い場合には、銅箔や銅合金箔から活物質層が剥離してしまい、電池容量低下が発生するからである。
【００１０】
Ｓｉおよびその化合物またはＳｎおよびその化合物の成膜法には、ＣＶＤ法、スパッタ法、溶射法、または真空蒸着法等の乾式めっき成膜方式、さらにＳｎ及びその化合物については電気めっき等の湿式めっき方式がある。
【００１１】
乾式めっき成膜のうち、スパッタ成膜法では、銅箔や銅合金箔とスパッタ成膜させた活物質層との結合は良好である。しかし、その成膜速度は遅く、成膜速度を検討すると実用には向かない。
一方、湿式めっき成膜、真空蒸着成膜によって成膜された活物質層と集電体との結合は弱いが、成膜速度が早く、生産性がよい。
本発明では、その２種類の成膜方法を組み合せ、２層構造にすることで、よりよい負極の活物質層の構造を見出したものである。
【００１２】
（１）第１層：スパッタ膜の作用
集電体箔と活物質層の結合を良好にするため、集電体箔の上にスパッタ法による成膜が存在することが必要である。その膜厚は、０．１〜３μｍが好ましい。スパッタ膜厚が０．０５μｍ未満の場合には、十分な結合が得られず、スパッタ膜厚が３．０μｍを超える場合、成膜速度は遅く、工業的には向かない。また、成膜時に熱負荷が長くなると、集電体が変形する恐れがある。
【００１３】
（２）第２層：湿式めっき層および真空蒸着層の作用
集電体箔の第１層上に成膜速度の高い湿式めっきまたは真空蒸着により、必要な容量まで成膜する。スパッタ膜厚の厚みにもよるが、スパッタ膜厚と湿式めっきまたは真空蒸着による膜厚の合計が、電池として機能するために最低限必要な５μｍ以上でなければならない。一方、湿式めっきまたは真空蒸着による膜を多くつけても容量には限界があり、さらには厚く生成させすぎると、湿式めっきまたは真空蒸着による膜に亀裂が発生し剥離及び脱落が起こり始める。従って湿式めっきまたは真空蒸着による膜厚５〜１５μｍが好ましい。
なお、第１層と第２層で同じ組成の物質を成膜するため結合がよく、剥離は問題にならない。
【００１４】
（３）集電体箔と活物質層（スパッタ層）の結合の強化
集電体箔と活物質層（スパッタ層）において、集電体箔の下地処理として、粗面化処理またはＮｉ、Ｃｒの少なくとも一つ以上を成膜することで、集電体箔と活物質層（スパッタ層）とのＣｕ拡散防止または結合を強化することができる。成膜の厚さは、０．１〜３μｍが好ましい。
【実施例】
【００１５】
以下に本発明の実施形態を、実施例を用いて説明する。
（１）製造方法
実施例では、集電体箔として、ＮｉとＳｉを含有した銅合金箔（板厚  １８μｍ）を使用しているが、本発明は、上記の銅箔に限定するものではなく、集電体箔については銅合金箔の種類を問わない。厚みについても限定するものではない。
本発明の製造工程は、集電体箔上に粗化処理、スパッタによるＳｎＣｕ成膜、湿式めっきによるＳｎＣｕ成膜の順で行われる。また、粗化処理とスパッタによるＳｎＣｕ成膜の間にＮｉＣｒ層を成膜する場合には、粗化処理、スパッタによるＮｉＣｒ層成膜、スパッタによるＳｎＣｕ成膜、湿式めっきによるＳｎＣｕ成膜の順で行われる。
【００１６】
以下に、ＳｎＣｕのスパッタ成膜および湿式めっき成膜の条件を示す。
ａ）スパッタリング条件
ＳｎＣｕのスパッタ成膜は、株式会社ＵＬＶＡＣ社  ＭＮＳ−２０００を用いて表１に示す条件で集電体箔粗化処理層上にＳｎＣｕ薄膜を堆積し、電極を作製した。なお、表１において、流量の単位であるｓｃｃｍは、ｓｔａｎｄａｒｄ  ｃｕｂｉｃ  ｃｅｎｔｉｍｅｔｅｒ  ｐｅｒ  ｍｉｎｕｔｅｓである。
【００１７】
【表１】
2007273381.tif 000003
【００１８】
また、ＳｎＣｕ薄膜を形成する前に、集電体箔粗化処理層上にＮｉＣｒ層を成膜する条件を表２に示す。
【００１９】
【表２】
2007273381.tif 000004
【００２０】
ｂ）湿式めっき条件
集電体箔粗化処理層上に成膜したスパッタ薄膜上へのＳｎＣｕめっきを施す条件を表３に示す。めっき層の安定を良くするためにめっき浴をシアン浴にすることも可能である。
【００２１】
【表３】
2007273381.tif 000005
【００２２】
ｃ）粗化処理条件
粗化処理は、集電体箔上に電解銅めっきを施す処理であるが、ＳｎＣｕのスパッタ成膜を形成する前に、電解脱脂−硫酸浴酸洗−硫酸銅浴めっきの順に電解銅めっきをした。硫酸銅浴での銅めっきは電流密度２〜３Ａ／ｄｍ２で３μｍの膜厚を付着させた。
【００２３】
（２）測定方法
ａ）各Ｓｎ形成層
各活物質層の構造については以下のように厚みを測定した。
・スパッタ層
スパッタ層の膜厚は、ＮｉＣｒ膜については膜厚が薄いため、事前にスパッタ成膜速度を求めておき、形成時間から膜厚を算出した。ＳｎＣｕ合金膜については成膜サンプルの近くに膜厚測定用のサンプルをセットして、その一部に耐熱テープを貼り、スパッタ成膜後に耐熱テープを剥した非成膜部と成膜部の段差を触針式段差計にて測定する方法（スタイラス法）で求めた。また、成膜サンプル断面の走査型電子顕微鏡（ＳＥＭ）写真からの計測も行なった。
・湿式めっき層
めっき層の膜厚についてはめっき後の膜厚をサンプル断面の走査型電子顕微鏡（ＳＥＭ）写真から計測し、めっき前の厚みを引くことで求めた。
【００２４】
ｂ）充放電容量
・電池作製
前述のサンプルを２ｃｍ×２ｃｍの大きさに切り出し、Ｎｉリード線を取り付けて負極とした。正極には金属リチウムを用いた。電解液はエチレンカーボネートとジメチルカーボネート体積比１：１の混合溶媒に、ＬｉＰＦ６を１モル／リットル溶かして作製した。セパレーターには宝泉株式会社製セルガードを用いた。電池セルとしてビーカーセルを用いてグローブボックス内で電池を作製した。
上記電池に対し、０．２５ｍＡ／ｃｍ２で０Ｖまで充電した後、０．５０ｍＡ／ｃｍ２で２．０Ｖまで放電する工程を１サイクルとする充放電サイクル試験を２０サイクル実施した。充放電容量の測定には北斗電工社製ＳＭ８を用いた。
【００２５】
・特性評価
特性の評価として２０サイクル目の放電容量、容量維持率および結合状態を用いた。容量維持率は１サイクル目の放電容量に対する２０サイクル目の放電容量の割合を表している。結合状態の評価は充放電前後の負極サンプルの断面を顕微鏡観察により、剥離または亀裂の有無から判断した。
その評価の基準は、○：充放電前後に剥離または亀裂が認められない、△：充放電後に一部剥離または亀裂が認められる、×：充放電後にほぼ全面にわたって剥離または亀裂が認められる、とした。
【００２６】
【表４】
2007273381.tif 000006
【００２７】
（３）評価結果
表４に結果を示す。
発明例Ｎｏ．１〜３は、活物質層ＳｎＣｕがスパッタ成膜による層と湿式めっき成膜による層と２層をなしており、請求項の範囲にあるため、集電体と活物質層との良好な結合が得られ、優れた充放電特性を得ることができた。
さらに、Ｎｏ．４では、集電体と活物質層との間にＮｉＣｒの層を成膜することで、良好な結果が得られた。
【００２８】
一方、比較例Ｎｏ．５では、湿式めっき成膜による活物質層と集電体箔との結合が悪かった。比較例Ｎｏ．６では集電体箔と活物質層との結合には問題はなかったが、出力を上げると熱負荷による変形およびＣｕの拡散が発生するため低出力でしか成膜出来ず、７μｍの厚さを得るために相当の時間を必要し、量産には不向きである。さらに長時間の成膜のための熱負荷により集電体箔が変形した。比較例Ｎｏ．７では、集電体箔と活物質層との結合には問題はなかったが、湿式めっき層が薄いため、容量が足らなかった。また、比較例Ｎｏ．８では、集電体箔と活物質層との結合には問題はなかったが、湿式めっき層が厚いために湿式めっき層から部分的に剥離が見られ、容量も低下した。
【図面の簡単な説明】
【００２９】
【図１】本発明の実施例１、２、３および比較例７、８によるリチウム二次電池用負極を構成する負極集電体の構造を示した断面図である。
【図２】本発明の比較例５、６によるリチウム二次電池用負極を構成する負極集電体の構造を示した断面図である。
【図３】本発明の比較例４によるリチウム二次電池用負極を構成する負極集電体の構造を示した断面図である。
【図１】
2007273381.tif 000007
【図２】
2007273381.tif 000008
【図３】
2007273381.tif 000009